(57)【特許請求の範囲】
【請求項１】
酵素と非水溶媒に溶解したポリマーとを含有する紡糸液を、静電紡糸法により紡糸して酵素含有前駆ナノファイバーを形成する工程、
前記酵素含有前駆ナノファイバーにスプレー、塗布、又は飽和水蒸気雰囲気下に曝す方法により水を付与する工程、
前記水を付与した酵素含有前駆ナノファイバーを乾燥して、酵素含有ナノファイバーを形成する工程、
を含む、酵素含有ナノファイバーの製造方法。
【請求項２】
請求項１に記載の製造方法で製造した酵素含有ナノファイバー。
【請求項３】
請求項２に記載の酵素含有ナノファイバーを含む不織布。
【請求項４】
請求項３に記載の不織布を固定化酵素担体として用いた反応装置。
【発明の詳細な説明】
【技術分野】
【０００１】
本発明は、醸造、チーズなどの発酵、繊維工業、皮革工場、食品工業、化粧品工業、医薬品工業、エネルギー産業等において、物質の生産や原料加工、バイオセンサー、バイオディーゼル生産用膜等に利用できる酵素含有ナノファイバーの製造方法、酵素含有ナノファイバー、この酵素含有ナノファイバーを含む不織布及びこの不織布を用いた反応装置に関する。
【背景技術】
【０００２】
酵素反応は温和な反応条件下で高収率かつ高選択的に進行し、副生成物を殆ど生じないため、高効率で環境負荷の小さな化学プロセスとして幅広い分野への応用が期待されている。また、近年では、高い基質特異性を利用したバイオセンサー等への応用もなされている。
【０００３】
従来、酵素反応を用いた物質生産には、主に回分法（バッチ法）が用いられていたが、この方法では、酵素が１度しか使用できず、不経済であることから、酵素の連続生産プロセスへの適用が検討されている。酵素を連続生産プロセスに適用する場合、担体上に酵素を固定した固定化酵素が用いられる。
【０００４】
このような酵素の固定化方法として、
（１）不溶性担体の表面に酵素を物理的又は化学的に結合させる担体結合法（例えば、特許文献１）、
（２）２以上の官能基を有する架橋剤と酵素の表面官能基とを反応させて、不溶性の巨大分子を形成させる架橋法、
（３）網目構造を有する高分子ゲルの格子や、水溶液を包含した水不溶性のマイクロカプセル等で酵素を包み込む包括法（例えば、特許文献２〜４）、
（４）これら（１）〜（３）の方法を組み合わせて用いる複合法（例えば、特許文献５及び６）、
などが知られている。
【０００５】
しかしながら、前記各酵素の固定化方法には、ぞれぞれ次のような問題があった。
（１）担体結合法は、担体粒子の大きさによる表面積の広さが活性効率に及ぼす影響が大きいため、その加工法が問題であった。
（２）架橋法は、多量の酵素を必要とし、架橋剤と反応の際に酵素活性の低下を引き起こす等の問題点があった。
（３）包括法は、マトリックスの形成に重合反応を必要とするような場合、重合中に酵素の失活が起こりやすいという問題点を有していた。
また、別の酵素の固定化方法として、静電紡糸法などによって作製したナノファイバー中に、酵素を固定化する方法（例えば、非特許文献１、特許文献７）が提案されている。
【先行技術文献】
【特許文献】
【０００６】
【特許文献１】特開昭５９−２１３３９０号公報
【特許文献２】特開昭５８−５１９３号公報
【特許文献３】特開平６−１８１７６３号公報
【特許文献４】特公昭５３−１２９９８号公報
【特許文献５】特開平３−１９６８７号公報
【特許文献６】特公昭６２−１６６３７号公報
【特許文献７】特開２００９−５６６９号公報
【非特許文献】
【０００７】
【非特許文献１】Koji Nakane, Takashi Ogihara, Nobuo Ogata and Shinji Yamaguchi “Formation of Lipase-immobilized Poly(vinyl alcohol) Nanofiber and Its Application to Flavor Ester Synthesis”繊維学会誌, Vol. 61, No. 12, pp.313-316 (2005)
【発明の概要】
【発明が解決しようとする課題】
【０００８】
前記ナノファイバー中に酵素を固定化する方法（非特許文献１、特許文献７）においては、ポリビニルアルコールとリパーゼを混合した紡糸液を用いてナノファイバーを紡糸し、不織布としているが、このような不織布は水性環境下では使用できないばかりでなく、酵素活性の低いものであった。
【０００９】
なお、特許文献７においては、ジメチルヒドロキシシラン由来のシロキサン重合体、ポリビニルアルコール及びリパーゼを混合した紡糸液を用いてナノファイバーを紡糸し、不織布とすると、リパーゼ近傍が疎水性環境となり、酵素活性が向上することを開示している。しかしながら、わざわざジメチルヒドロキシシラン由来のシロキサン重合体を調製する必要があり、酵素固定化ナノファイバーの製造が煩雑で、汎用性に劣る方法であった。
【００１０】
特許文献７に開示されているように、リパーゼ近傍を疎水性環境とすれば酵素活性が向上する。つまり、リパーゼ等の酵素近傍に疎水性樹脂が存在していれば酵素活性が向上するため、本発明者らは汎用的な方法として、酵素とポリスチレン等の疎水性樹脂とを混合した紡糸液を用いてナノファイバーを紡糸し、不織布とすることを試みた。しかしながら、意に反して、酵素活性に優れる酵素固定化ナノファイバーを得ることができなかった。
【００１１】
そのため、本発明は酵素活性に優れる酵素含有ナノファイバーの製造方法を提供することを目的とするものである。また、この製造方法で得られた酵素含有ナノファイバー、この酵素含有ナノファイバーを含む不織布及びこの不織布を用いた反応装置にも関する。
【課題を解決するための手段】
【００１２】
前記課題は、本発明による、
酵素と非水溶媒に溶解したポリマーとを含有する紡糸液を、静電紡糸法により紡糸して酵素含有前駆ナノファイバーを形成する工程、
前記酵素含有前駆ナノファイバーに水を付与する工程、
前記水を付与した酵素含有前駆ナノファイバーを乾燥して、酵素含有ナノファイバーを形成する工程、
を含む、酵素含有ナノファイバーの製造方法により解決することができる。
【００１３】
また、本発明は、
前記製造方法で製造した酵素含有ナノファイバー；
前記酵素含有ナノファイバーを含む不織布；
前記不織布を固定化酵素担体として用いた反応装置；
に関する。
【発明の効果】
【００１４】
本発明の製造方法によれば、酵素含有前駆ナノファイバーに水を付与し、乾燥する。特に、凍結真空乾燥することによって、酵素近傍を比較的非水性環境とすることができるばかりでなく、水を存在させることができるため、酵素活性に優れることを見出した。
本発明の酵素含有ナノファイバーは、酵素活性に優れるナノファイバーである。
本発明の不織布は、酵素含有ナノファイバーを含んでいるため、酵素活性に優れる不織布である。
本発明の製造装置は、前記不織布を固定化酵素担体として用いているため、反応効率の高い装置である。
【図面の簡単な説明】
【００１５】
【図１】本発明の製造方法に用いることのできる静電紡糸装置の構造を模式的に示す説明図である。
【図２】各種ポリスチレンナノファイバー不織布の赤外線吸収スペクトルである。
【図３】本発明のリパーゼ含有ポリスチレンナノファイバー不織布（実施例１〜３）と、比較用のリパーゼ含有ポリスチレンナノファイバー不織布（比較例３）におけるリパーゼ酵素活性を反応率で示すグラフである。
【図４】本発明のリパーゼ含有ポリアクリルニトリルナノファイバー不織布（実施例４）と、比較用のリパーゼ含有ポリアクリルニトリルナノファイバー不織布（比較例４）におけるリパーゼ酵素活性を反応率で示すグラフである。
【図５】本発明のリパーゼ含有ポリスチレンナノファイバー不織布（実施例１〜３）と、比較用のリパーゼパウダー（比較例１、２）又はリパーゼ含有ナノファイバー不織布（比較例３、５、６）におけるリパーゼ酵素活性を活性化度で示すグラフである。
【図６】実施例２で調製した本発明のリパーゼ含有ポリスチレンナノファイバー不織布を用いて実施した繰り返し反応実験の結果を示すグラフである。
【発明を実施するための形態】
【００１６】
本発明で用いる酵素は、特に限定されるものではなく、例えば、産業上、利用できる酵素を使用することができる。このような酵素としては、例えば、以下の酵素を例示することができる。
【００１７】
（１）ホルメートデヒドロゲナーゼ、ホルムアルデヒドデヒドロゲナーゼ、アルコールデヒドロゲナーゼ、グリセルアルデヒドリン酸デヒドロゲナーゼ、イソクエン酸デヒドロゲナーゼ、リンゴ酸デヒドロゲナーゼ、グルコースオキシダーゼ、コレステロールオキシダーゼ、Ｌ−アミノ酸オキシダーゼ、Ｄ−アミノ酸オキシダーゼ、リポキシゲナーゼ、尿酸オキシダーゼ、キサンチンオキシダーゼ、プロトカテク酸−３，４−ジオキシゲナーゼ、ピリジンヌクレオチドトランスヒドロゲナーゼ、西洋ワサビペルオキシダーゼ（ＨＲＰ）、カタラーゼ、Ｌ−グルタミン酸デヒドラーゼ等の酸化還元酵素。
【００１８】
（２）乳酸デヒドロゲナーゼ（ＬＤＨ）、グルタミン酸−ピルビン酸トランスアミナーゼ、クレアチンキナーゼ、ピルビン酸キナーゼ、ヘキソキナーゼ、トロンボキナーゼ、ウロキナーゼ、ストレプトキナーゼ、カルバミン酸キナーゼ、トランスアルドラーゼ、ホスホリラーゼ、ポリヌクレオチドホスホリラーゼ、デキストランスクラーゼ、ｔＲＮＡ−ヌクレオチジルトランスフェラーゼ、ＮＡＤピロホスホリラーゼ等の転移酵素。
【００１９】
（３）α−アミラーゼ、β−アミラーゼ、アルドラーゼ、インベルターゼ、ジアスターゼ、β−グルコシダーゼ、β−フルクトフラノシダーゼ、アミログルコシダーゼ、ラクターゼ、グルコアミラーゼ、デキストラナーゼ、タカアミラーゼＡ、ヒアルロニダーゼ、アルカリ性タンパク質分解酵素、中性タンパク質分解酵素、トリプシン、α−キモトリプシン、σ−キモトリプシン、パパイン、スブチリシン、スブチロペプチターゼＡ、スブチロペプチターゼＢ、ペプシン、カルボキシペプチダーゼ、レニン、アミノペプチダーゼＭ、ロイシンアミノペプチダーゼ、アピラーゼ、ナリンギナーゼ、カリクレイン、エラスターゼ、チマーゼ、フィシン、プロナーゼ、アスパラキナーゼ、アスパルターゼ、ブロメリン、レンニン、プロリダーゼ、リパーゼ、アセチルコリンエステラーゼ、アミノアシラーゼ、ステロイドエステラーゼ、アシッドフォスファターゼ、アルカリフォスファターゼ、フルクトースジホスファターゼ、無機ピロホスファターゼ、アミノアシラーゼ、アミノアシラーゼ１、ＡＴＰアーゼ、ＡＴＰデアミナーゼ、ＡＭＰデアミナーゼ、リボヌクレアーゼ、リボヌクレアーゼＴ１、ミオシンＡＴＰアーゼ、デオキシリボヌクレアーゼ、デオキシリボヌクレアーゼ１、ペニシリンアミダーゼ、ペニシリナーゼ、パラチオンヒドロラーゼ、アトラジンクロロヒドロラーゼ、ウレアーゼ、リゾチーム、トロンビン、アリルスルファターゼ、Ｄ−オキシニトリラーゼ等の加水分解酵素。
【００２０】
（４）フェニルアラニンデカルボキシラーゼ、カルボニックアンヒドラーゼ等の脱離酵素。
【００２１】
（５）α−アミノ−ε−カプロラクタムラセマーゼ、グルコースイソメラーゼ、グルコースリン酸イソメラーゼ等の異性化酵素。
【００２２】
（６）クエン酸シンターゼ、スクシニルＣｏＡシンターゼ等の合成酵素（リガーゼ）。
【００２３】
また、これらの酵素の修飾及び改変体及びこれらの混合物又は筋肉酵素抽出液を用いてもよく、例えば、メトミオグロビン、シトクロムＣ等の酵素以外の機能性タンパク質を用いることもできる。
【００２４】
酵素は、固定化酵素ナノファイバーの用途（酵素反応の種類、基質及び生成物）に応じて適宜選択される。例えば、タンパク質やペプチドの加水分解によるアミノ酸の製造には、トリプシン、α−キモトリプシン等のタンパク加水分解酵素が、脂質及び脂肪酸エステルの加水分解による脂肪酸の製造には、リパーゼがそれぞれ用いられる。これらの加水分解酵素は、反応溶媒として有機溶媒を用いることにより、逆反応であるエステル又は酸アミドの合成触媒として用いることもできる。
【００２５】
また、有用物質の生産以外の用途として、例えば、グルコースオキシダーゼを用いた溶液中のグルコース濃度の定量等のバイオセンサーへの応用が挙げられる。
【００２６】
本発明で用いるポリマーは、非水溶媒に溶解し、静電紡糸により紡糸できるものであれば良く、特に限定するものではないが、タンパク質と疎水的相互作用することのできるポリマーであると、酵素と疎水的相互作用することによって酵素の構造が変化し、反応触媒活性が向上したり、反応至適温度が変化するため好適である。
より具体的にはポリマーとして、ポリスルホン、ポリエチレン、ポリスチレン、ポリアクリロニトリル、ポリＬ−乳酸（ＰＬＬＡ）、ポリ（乳酸−グリコール酸共重合体）（ＰＬＧＡ）、ポリウレタン、ポリウレア、ポリカーボネート、ポリイミド、ポリカプロラクトン等の合成高分子化合物、キチン、キトサン、アルギン酸、ヒアルロン酸、デキストラン等の多糖類、コラーゲン、ゼラチン、ポリアルギニン、γ−ポリグルタミン酸（γ−ＰＧＡ）、シルク等のポリペプチド系高分子化合物、シリカ又はシロキサン重合体、アルミナ、チタニア等の無機高分子化合物、及びこれらの混合物を使用できる。また、これらをベースとして、化学修飾等の手法により、疎水性、極性等を変化させた高分子化合物（例えば、ビニロン等）を用いることもできる。これらポリマーの中でも、タンパク質と疎水的相互作用効果の高いポリマーである、ポリスルホン、ポリエチレン、ポリスチレン、ポリアクリロニトリル、ポリウレタン、キトサンであるのが好ましい。
【００２７】
本発明で用いる非水溶媒は、前記ポリマーを溶解させることができ、複合する酵素が失活しないものであれば良く、特に限定するものではないが、例えば、アセトン、メタノール、エタノール、プロパノール、イソプロパノール、テトラヒドロフラン、ジメチルスルホキシド、１，４−ジオキサン、ピリジン、Ｎ，Ｎ−ジメチルホルムアミド、Ｎ，Ｎ−ジメチルアセトアミド、Ｎ−メチル−２−ピロリドン、アセトニトリル、ギ酸などを挙げることができる。これらの混合溶媒も使用できる。
【００２８】
多くの酵素はタンパク質をもとにして構成されているため、熱やｐＨ等により変性し、活性を失う（失活）といった特性を有する。なお、失活温度は酵素によって異なる。
そのため、ポリマーと酵素を混合して紡糸液を調製するには、まず、ポリマーを溶媒に完全に溶解（この段階では加熱溶解してもよい）、放熱させ、酵素の失活温度未満とした後に、ポリマー溶液に酵素を均一に混合するのが好ましい。なお、溶媒へのポリマー溶解温度が用いる酵素の失活温度未満である場合は、同時に混合溶解させることができる。
【００２９】
紡糸液中のポリマー含有量は、溶媒に完全に均一溶解し、静電紡糸法により紡糸できる濃度であれば良く、特に限定するものではない。なお、静電紡糸法によって紡糸できれば良く、繊維以外にビーズやショットが含まれるような低濃度であっても良い。また、繊維径が太くなるような高濃度であっても良い。好ましくは、安定して連続紡糸を行うことができ、ポリマーに添加した酵素が紡糸後の繊維から分離することなく、３μｍ以下の繊維径となる濃度に調整するのが好ましい。この濃度はポリマーの種類、溶媒の種類、酵素の種類等によって異なるため、予備実験を行い、適宜設定する。
また、紡糸液中の酵素含量は、ポリマー乾燥質量に対して、１〜９０％含まれているのが好ましい。
【００３０】
静電紡糸法それ自体は周知の技術であり、本発明の製造方法では、紡糸液として、酵素と非水溶媒に溶解したポリマーとを含有する紡糸液を用いること以外は、通常の静電紡糸法により酵素含有前駆ナノファイバーを形成することができる。
例えば、図１に示す静電紡糸装置１０は、紡糸液１１を一定の流量で送出するためのシリンジポンプ１２、シリンジポンプ１２から送出された紡糸液１１を噴出するキャピラリー状の紡糸口１３、紡糸して形成した酵素含有前駆ナノファイバー１４を回収するための回収板（コレクター）１５とを有する。
紡糸口１３と回収板１５とは、間隔が１〜３０ｃｍ程度となるように配置され、紡糸口１３に電圧が印加され、回収板１５は接地されている。そのため、紡糸口１３と回収板１５との間は１〜３ｋＶ／ｃｍ程度の電界強度となっている。
紡糸液１１を紡糸口１３から噴出した場合、静電引力が紡糸液１１の表面張力よりも大きいと、帯電した紡糸液１１が紡糸され、回収板１５に向かって飛翔する。この飛翔中に溶媒は徐々に揮発し、電荷密度が高まることによって分裂し、ナノレベルの直径をもつファイバーが回収板１５で捕集される。なお、通常、酵素含有前駆ナノファイバー１４は回収板１５上に堆積し、不織布となるが、回収板１５に替えて棒状のコレクターを回転させたり、巻き取り機構を設けることにより、ファイバーとして回収することもできる。
【００３１】
酵素含有前駆ナノファイバーの直径は特に限定するものではないが、静電紡糸法により紡糸した場合、通常、１００ｎｍ〜３μｍである。直径が３μｍ以下であれば表面積が広く、酵素活性に優れている。
酵素含有前駆ナノファイバーの直径は、紡糸液１１中の酵素及びポリマーの濃度、シリンジポンプ１２からの送出速度、紡糸口１３の太さ、紡糸口１３と回収板１５の間の電界強度等によって調節することができるが、酵素、ポリマー及び溶媒の種類、つまり紡糸液によって変化するため、適宜、実験により確認する必要がある。
【００３２】
静電紡糸法により得られた酵素含有前駆ナノファイバーに水を付与する方法としては、例えば、酵素含有前駆ナノファイバーを水中に浸漬する方法、酵素含有前駆ナノファイバーに水をスプレーする方法、酵素含有前駆ナノファイバーに水を塗布する方法、酵素含有前駆ナノファイバーを飽和水蒸気雰囲気下に曝す方法、などを挙げることができる。なお、酵素含有前駆ナノファイバーを水中に浸漬した場合、酵素が水中に溶出してしまう場合があるため、スプレー、塗布、又は飽和水蒸気雰囲気下に曝す方法により水を付与するのが好ましい。
【００３３】
水を付与した酵素含有前駆ナノファイバーを常法に従って乾燥することにより、本発明の酵素含有ナノファイバーを取得することができる。
乾燥法は、ナノファイバーに含まれる酵素が失活しない方法であればよく、特に限定するものではないが、例えば、液中乾燥、風乾、酵素が失活しない温度での乾燥、減圧乾燥、凍結真空乾燥などを挙げることができる。
中でも、凍結真空乾燥は、酵素の活性を低下させることがなく、また、水が残存するように乾燥できるため、酵素活性に優れる酵素含有ナノファイバーを製造でき、好適である。また、凍結真空乾燥により繊維に細孔が形成されやすく、この細孔が酵素近傍に繋がる空間を構成するため、反応液が酵素近傍へ供給され、反応性が高いという効果も奏する。
【００３４】
本発明の製造方法により得られる酵素含有ナノファイバーにおいて酵素活性に優れる理由について、本発明者は、ポリマーに酵素が接触したことによって、ポリマーの相互作用により酵素の活性点を覆っているリッドと呼ばれるフタのような構造が開いた状態となること、また、水を付与し、乾燥（特に凍結真空乾燥）することによって、酵素の活性発現に必要な水を残存させたこと、の２点の相乗効果として、酵素が活性化すると考えている。
このことは、図２に示す４種類のポリスチレンナノファイバー不織布（１）〜（４）の赤外線吸収スペクトルのデータから推測している。つまり、Ｎ，Ｎ−ジメチルホルムアミド（ＤＭＦ）を溶媒とする紡糸液を紡糸したポリスチレンナノファイバー不織布に水を付与することなく、凍結真空乾燥したもの（１）、（１）と同様に紡糸したポリスチレンナノファイバー不織布を水中に浸漬して水を付与した後に、凍結真空乾燥したもの（２）、ＤＭＦを溶媒とし、リパーゼを含有する紡糸液を紡糸した、リパーゼ含有ポリスチレンナノファイバー不織布に水を付与することなく、凍結真空乾燥したもの（３）、（３）と同様に紡糸したリパーゼ含有ポリスチレンナノファイバー不織布を水中に浸漬して水を付与した後に、凍結真空乾燥したもの（４）、の赤外線吸収スペクトルを示す図２のグラフから、リパーゼ含有ポリスチレンナノファイバー不織布を水中に浸漬して水を付与した後に、凍結真空乾燥した（４）だけ、水分子の存在を示唆する３５００ｃｍ−１付近に検出可能な強度の吸収帯を示すことから、非水溶媒を溶媒とし、酵素を含有する紡糸液を紡糸した酵素含有前駆ナノファイバーに水を付与し、凍結真空乾燥することにより、水が残存し、酵素が活性化すると推測している。
【００３５】
本発明の不織布は、本発明の製造方法により得られた前記の酵素含有ナノファイバーを含んでいれば良いが、酵素含有ナノファイバーが多いほど効率的に反応できるため、酵素含有ナノファイバーのみから構成されているのが好ましい。
不織布は静電紡糸された酵素含有前駆ナノファイバーを直接集積して前駆不織布とした後、水の付与及び乾燥によって製造することができるし、酵素含有ナノファイバーを用いて湿式法により不織布とすることもできる。
【００３６】
なお、酵素含有前駆ナノファイバーを直接集積して前駆不織布を形成する際に、酵素含有前駆ナノファイバーのもつ電荷とは反対極性の電荷を酵素含有前駆ナノファイバーに対して作用させる（特開２００５−２６４３７４号公報）ことにより、回収板への飛翔力を弱め、嵩高な状態で集積させることもできる。このように嵩高な状態で集積させると、結果として嵩高な不織布とすることができ、繊維間に反応溶液を良好に流通させることができるため、酵素含有ナノファイバー表面での物資移動が促進され、反応効率に優れる。
【００３７】
本発明の不織布を固定化酵素担体として用いた本発明の反応装置は、前記不織布を固定化酵素担体として用いた反応装置であれば良く、その他の構成は従来と全く同様である。なお、反応装置は、回分式（バッチ式）、流通式のいずれであってもよく、反応装置のスケール（内容積等）も特に制限はない。また、不織布は複数枚積層して用いることもできる。
【実施例】
【００３８】
以下、実施例によって本発明を具体的に説明するが、これらは本発明の範囲を限定するものではない。
【００３９】
（実施例１）水浸漬後、凍結真空乾燥して得られるリパーゼ含有ポリスチレンナノファイバー不織布の調製
３０ｍａｓｓ％となるように、ポリスチレン（分子量２８０，０００、Ｓｉｇｍａ−ａｌｄｒｉｃｈ）をＤＭＦ中に溶解した後、ポリスチレンの乾燥質量に対して１０％がリパーゼ粉末質量となるように、リパーゼ（Lipase F-AP15、ワコーケミカル製）を添加し、十分に混合して、紡糸液とした。
この調製した紡糸液を静電紡糸法（射出速度：１ｍＬ／ｈ、印加電圧：１７ｋＶ、紡糸口−回収板間距離：１２ｃｍ、繊維径１〜５μｍ）により紡糸し、集積して、リパーゼ含有前駆ナノファイバー不織布を形成した。
次いで、このリパーゼ含有前駆ナノファイバー不織布１ｇを５００ｍＬの精製水中に１５分間浸漬した後、−８０℃に設定したディープフィリーザー（レブコ社製、超低温フリーザーＵＬＴ−１０９０）で凍結させた後、真空乾燥装置（ＥＹＥＬＡ製  ＦＤ−５Ｎ）を用いて、室温、１０Ｐａ、２４時間の条件で真空乾燥を行い、リパーゼ含有ナノファイバー不織布を製造した。
【００４０】
（実施例２）スプレー後、凍結真空乾燥して得られるリパーゼ含有ポリスチレンナノファイバー不織布の調製
実施例１と同様に形成したリパーゼ含有前駆ナノファイバー不織布に、精製水を市販の霧吹きを用いて、不織布から水が滴り落ちない程度にスプレーした後、３０分静置した。その後、−８０℃に設定したディープフィリーザー（レブコ社製、超低温フリーザーＵＬＴ−１０９０）で凍結させた後、真空乾燥装置（ＥＹＥＬＡ製  ＦＤ−５Ｎ）を用いて、室温、１０Ｐａ、２４時間の条件で真空乾燥を行い、リパーゼ含有ナノファイバー不織布を製造した。
【００４１】
（実施例３）飽和蒸気曝露後、凍結真空乾燥して得られるリパーゼ含有ポリスチレンナノファイバー不織布の調製
実施例１と同様に形成したリパーゼ含有前駆ナノファイバー不織布を、中皿の下に精製水を入れたデシケーターに入れ、２日間４０℃で保温することによって、不織布を飽和蒸気に曝露した。その後、−８０℃に設定したディープフィリーザー（レブコ社製、超低温フリーザーＵＬＴ−１０９０）で凍結させた後、真空乾燥装置（ＥＹＥＬＡ製  ＦＤ−５Ｎ）を用いて、室温、１０Ｐａ、２４時間の条件で真空乾燥を行い、リパーゼ含有ナノファイバー不織布を製造した。
【００４２】
（実施例４）水浸漬後、凍結真空乾燥して得られるリパーゼ含有ポリアクリルニトリルナノファイバー不織布の調製
１０ｍａｓｓ％となるようにポリアクリルニトリル（Ｍｎ＝２４万、Ｍｗ＝４８万、Ｓｉｇｍａ−ａｌｄｒｉｃｈ）をＤＭＦ中に溶解した後、ポリアクリルニトリルの乾燥質量に対して１０％がリパーゼ粉末質量となるようにリパーゼ（Lipase F-AP15、ワコーケミカル製）を添加し、十分に混合して、紡糸液とした。
この調製した紡糸液を静電紡糸法（射出速度：１ｍＬ／ｈ、印加電圧：１１ｋＶ、紡糸口−回収板間距離：１０ｃｍ、平均繊維径：４００ｎｍ）により紡糸し、集積して、リパーゼ含有前駆ナノファイバー不織布を形成した。
次いで、このリパーゼ含有前駆ナノファイバー不織布１ｇを５００ｍＬの精製水中に１５分間浸漬し、−８０℃に設定したディープフィリーザー（レブコ社製、超低温フリーザーＵＬＴ−１０９０）で凍結させた後、真空乾燥装置（ＥＹＥＬＡ製  ＦＤ−５Ｎ）を用いて、室温、１０Ｐａ、２４時間の条件で真空乾燥を行い、リパーゼ含有ナノファイバー不織布を製造した。
【００４３】
（比較例１）リパーゼパウダーの準備
Rhizopus oryzae由来のリパーゼＦ−ＡＰ１５（ワコーケミカル製）を用意した。
【００４４】
（比較例２）水浸漬後、凍結真空乾燥して得られるリパーゼパウダーの調製
Rhizopus oryzae由来のリパーゼＦ−ＡＰ１５（ワコーケミカル製）１ｇを５００ｍＬの精製水中に１５分間浸漬した後、−８０℃に設定したディープフィリーザー（レブコ社製、超低温フリーザーＵＬＴ−１０９０）で凍結させた後、真空乾燥装置（ＥＹＥＬＡ製  ＦＤ−５Ｎ）を用いて、室温、１０Ｐａ、２４時間の条件で真空乾燥を行い、リパーゼに水分を付与した。
【００４５】
（比較例３）水を付与することなく、凍結真空乾燥して得られるリパーゼ含有ポリスチレンナノファイバー不織布の調製
実施例１と同様にして、リパーゼ含有前駆ナノファイバー不織布を形成した後、水を付与することなく、−８０℃に設定したディープフィリーザー（レブコ社製、超低温フリーザーＵＬＴ−１０９０）で凍結させた後、真空乾燥装置（ＥＹＥＬＡ製  ＦＤ−５Ｎ）を用いて、室温、１０Ｐａ、２４時間の条件で真空乾燥を行い、リパーゼ含有ナノファイバー不織布を製造した。
【００４６】
（比較例４）水を付与することなく、凍結真空乾燥して得られるリパーゼ含有ポリアクリルニトリルナノファイバー不織布の調製
実施例４と同様にして、リパーゼ含有前駆ナノファイバー不織布を形成した後、水を付与することなく、−８０℃に設定したディープフィリーザー（レブコ社製、超低温フリーザーＵＬＴ−１０９０）で凍結させた後、真空乾燥装置（ＥＹＥＬＡ製  ＦＤ−５Ｎ）を用いて、室温、１０Ｐａ、２４時間の条件で真空乾燥を行い、リパーゼ含有ナノファイバー不織布を製造した。
【００４７】
（比較例５）水系溶媒からなる紡糸液を使用し、凍結真空乾燥して得られるリパーゼ含有ポリビニルアルコールナノファイバー不織布の調製
１０ｍａｓｓ％となるようにポリビニルアルコール（分子量１４６，０００−１８６，０００、Ｓｉｇｍａ−ａｌｄｒｉｃｈ）を精製水中に溶解した後、ポリビニルアルコールの乾燥質量に対して１０％がリパーゼ粉末質量となるようにリパーゼ（Lipase F-AP15、ワコーケミカル製）を添加し、十分に混合して、紡糸液とした。
この調製した紡糸液を静電紡糸法（射出速度：０．７ｍＬ／ｈ、印加電圧：１５ｋＶ、紡糸口−回収板間距離：１０ｃｍ、繊維径：１〜２μｍ）により紡糸し、集積して、リパーゼ含有前駆ナノファイバー不織布を形成した。
次いで、このリパーゼ含有前駆ナノファイバー不織布を、−８０℃に設定したディープフィリーザー（レブコ社製、超低温フリーザーＵＬＴ−１０９０）で凍結させた後、真空乾燥装置（ＥＹＥＬＡ製  ＦＤ−５Ｎ）を用いて、室温、１０Ｐａ、２４時間の条件で真空乾燥を行い、リパーゼ含有ナノファイバー不織布を製造した。
【００４８】
（比較例６）水系溶媒からなる紡糸液を使用し、凍結真空乾燥して得られるリパーゼ含有シリカ修飾ポリビニルアルコールナノファイバー不織布の調製
ＴＭＯＳ（テトラメトキシシラン、東京化成）０．１３６ｍｍｏｌ、ジメチルジメトキシシラン（ＤＭＤＭＯＳ、東京化成））の４：１（モル比）混合物（０．６８１ｍｍｏｌ）を、精製水２３．３μＬ及び４０ｍＭ塩酸１．５μＬと混合し、加水分解を行った。これを氷水で冷却しながら１００ｍＭリン酸緩衝液（Ｎａ２ＨＰＯ４−ＫＨ２ＰＯ４、ｐＨ７．５）５０μＬを混合し、更にリン酸緩衝液１６７μＬに溶解したリパーゼ１５０ｍｇを加えた。このようにして調製した溶液を１０ｍａｓｓ％となるようにポリビニルアルコール（分子量１４６，０００−１８６，０００、Ｓｉｇｍａ−ａｌｄｒｉｃｈ）を精製水中に溶解して調製した溶液１５ｇに加え、よく撹拌して紡糸液とした。
この調製した紡糸液を静電紡糸法（射出速度：１．０ｍＬ／ｈ、印加電圧：１５ｋＶ、紡糸口−回収板間距離：１０ｃｍ、繊維径：１〜２μｍ）により紡糸し、集積して、リパーゼ含有前駆ナノファイバー不織布を形成した。
次いで、このリパーゼ含有前駆ナノファイバー不織布を、−８０℃に設定したディープフィリーザー（レブコ社製、超低温フリーザーＵＬＴ−１０９０）で凍結させた後、真空乾燥装置（ＥＹＥＬＡ製  ＦＤ−５Ｎ）を用いて、室温、１０Ｐａ、２４時間の条件で真空乾燥を行い、リパーゼ含有ナノファイバー不織布を製造した。
【００４９】
（酵素活性の測定）
イソオクタン（関東化学）３００ｍＬ、酪酸ビニル（東京化成）１６．０８ｍＬ、（Ｓ）−グリシドール（Ｓｉｇｍａ−ａｌｄｒｉｃｈ）４２０．９３μＬ（最終濃度：２０ｍｍｏｌ／Ｌ）を混合し、３５℃の恒温槽で保温し反応溶液とした。
この反応溶液から１０ｍＬをスクリューキャップ付２０ｍＬガラス容器に入れ、その中に５０ｍｇの実施例又は比較例のリパーゼ含有ナノファイバー不織布を投入し、３５℃、撹拌速度１２００ｒｐｍの条件下でエステル交換反応させた。
反応開始から２，４，６，８分後の４回サンプリングを行い、反応生成物である（Ｓ）−グリシジルブチレートの濃度を、ガスクロマトグラフィ（CG-2010, Shimadzu）で分析し、反応時間における（Ｓ）−グリシジルブチレートの濃度変化から反応初速度を求めた。
【００５０】
また、同様に反応開始から６０分後までのサンプリングを行い、反応生成物である（Ｓ）−グリシジルブチレートの濃度を、ガスクロマトグラフィ（CG-2010, Shimadzu）で分析し、反応時間と反応率の関係をグラフ化した。
なお、「反応率」は、２０ｍＭ全ての（Ｓ）−グリシドールが反応した場合に生成される（Ｓ）−グリシジルブチレートの濃度（Ｃａ）に対する、各反応時間で検出された（Ｓ）−グリシジルブチレートの濃度（Ｃｆ）の百分率、つまり、次の式から算出される値を「反応率（Ｒｒ、単位：％）」とした。
Ｒｒ＝（Ｃｆ／Ｃａ）×１００
【００５１】
また、リパーゼパウダーの酵素活性を「１」とし、各酵素活性をリパーゼパウダーの酵素活性で除した値を「活性化度」とした。なお、「酵素活性」は５０ｍｇのリパーゼ含有ナノファイバー不織布中に、５ｍｇのリパーゼが含まれるとして、１ｍｇあたりのリパーゼが１分間に生成させる（Ｓ）−グリシジルブチレート量とした。つまり、次の式から算出される値を酵素活性とした。
Ｅａ＝Ｃｃ／Ｅｍ
ここで、Ｅａは酵素活性、Ｃｃは単位時間（分）あたりの（Ｓ）−グリシジルブチレートの濃度変化、Ｅｍは酵素量、をそれぞれ意味する。
【００５２】
結果を図３〜図５に示す。
図３に示すポリスチレンナノファイバー不織布に関する結果から、水を付与した後に乾燥することによって、酵素活性を高めることができることがわかった。
また、図４に示すポリアクリルニトリルナノファイバー不織布に関する結果から、ポリマーはポリスチレンである場合に限らず、非水溶媒を用いた場合には、水を付与した後に乾燥しなければ、酵素活性を高めることができないことがわかった。
【００５３】
図５に示す、比較例１〜３と実施例１〜３より、非水溶媒に溶解するポリマーの存在、及び水を付与し、乾燥する処理の双方を行うことによって、ポリマー中に固定化された酵素の活性が飛躍的に高まることがわかった。
なお、実施例１では、リパーゼ含有前駆ナノファイバー不織布を精製水に浸漬している際に、リパーゼが溶出していることが考えられたため、水中のタンパク質濃度を測定した。その結果、約３０％のタンパク質のリパーゼ含有前駆ナノファイバー不織布からの溶出が確認された。
【００５４】
これに対して、リパーゼ含有前駆ナノファイバー不織布への水の付与をスプレーで行った実施例２では、酵素溶出を防ぐことができたため、実施例１よりも高い酵素活性が確認された。
また、実施例３のリパーゼ含有前駆ナノファイバー不織布への飽和水蒸気による水の付与は、酵素溶出を防ぐことができるものの、酵素近傍に水が付与されなかったため、やや低い酵素活性になったと考えられる。そのため、飽和水蒸気に曝す時間を長くすればより酵素活性を高めることができると考えられる。
【００５５】
更に、従来技術である、精製水に溶解したポリビニルアルコールが存在し、凍結真空乾燥したものの、溶媒である水が残存すると考えられる比較例５では、酵素の活性が低いものであった。このことから、疎水的相互作用を発揮できるポリマーの存在が大きいことが確認された。
また、比較例６のように、ポリビニルアルコールをシリカ修飾した場合には、高い酵素活性を示すものの、シリカ修飾させるための操作が煩雑であった。
【００５６】
（繰り返し反応実験）
イソオクタン（関東化学）３００ｍＬ、酪酸ビニル（東京化成）１６．０８ｍＬ、（Ｓ）−グリシドール（Ｓｉｇｍａ−ａｌｄｒｉｃｈ）４２０．９３μＬ（最終濃度：２０ｍｍｏｌ／Ｌ）を混合し、３５℃の恒温槽で保温し、反応溶液とした。
この反応溶液から１０ｍＬをスクリューキャップ付２０ｍＬガラス容器に入れ、その中に５０ｍｇの実施例２のリパーゼ含有ナノファイバー不織布を投入し、３５℃、撹拌速度１２００ｒｐｍの条件下でエステル交換反応させた。
反応速度が生成物濃度に阻害されない、反応開始から２，４，６，８分後の４回サンプリングを行い、反応生成物である（Ｓ）−グリシジルブチレートの濃度を、ガスクロマトグラフィ（CG-2010, Shimadzu）で分析し、酵素活性を算出した。
リパーゼ含有ナノファイバー不織布の投入から６０分後に、２５００ｒｐｍで４分間遠心し、ガラス容器内の不織布を沈ませた後、上澄みを可能な限り吸い取り、質量を測定することで残存溶液量を算出した。
その後、反応溶液の総体積が１０ｍＬとなるように反応溶液を添加し、１度目のサンプリングと同様に、反応速度が生成物濃度に阻害されない、反応開始から２，４，６，８分後の４回サンプリングを行い、反応生成物である（Ｓ）−グリシジルブチレートの濃度を、ガスクロマトグラフィ（CG-2010, Shimadzu）で分析し、酵素活性を算出した。
このような操作を繰り返し１０回行い、各回の酵素活性を算出した。
この時、初回の酵素活性（＝０．２４ｍｍｏｌ／Ｌ／ｍｉｎ／ｍｇ−リパーゼ）に対する、各回の酵素活性の百分率を残存活性と定義した。
結果を図６に示す。
この結果から、１０回繰り返し使用しても８０％程度の活性を維持できることがわかった。
【産業上の利用可能性】
【００５７】
本発明は、例えば、醸造、チーズなどの発酵、繊維工業、皮革工場、食品工業、化粧品工業、医薬品工業、エネルギー産業等において、物質の生産や原料加工、バイオセンサー、バイオディーゼル生産用膜等に利用することができる。
【符号の説明】
【００５８】
１０・・・静電紡糸装置；１１・・・紡糸液；１２・・・シリンジポンプ；
１３・・・紡糸口；１４・・・酵素含有前駆ナノファイバー；１５・・・回収板。
【図１】
0005555928.tif 000002
【図２】
0005555928.tif 000003
【図３】
0005555928.tif 000004
【図４】
0005555928.tif 000005
【図５】
0005555928.tif 000006
【図６】
0005555928.tif 000007